СПОСОБ СНИЖЕНИЯ ВЯЗКОСТИ КЛЕЯ
METHOD OF REDUCING VISCOSITY OF ADHESIVE

Изобретение относится к способам регулирования вязкости клея и может использоваться в авиации, химической, деревообрабатывающей промышленности и других отраслях народного хозяйства.
Любой процесс склеивания должен проходить при определенных условиях, обеспечивающих получение надежного клеевого соединения и, в конечном итоге, качественной продукции. Режим склеивания регламентирует значение показателей, определяющих эти условия. Одним из показателей является такая характеристика рабочего клеевого раствора, как вязкость. Во многих случаях технология склеивания требует изменения вязкости клеевой композиции.
Известен способ снижения вязкости путем нагрева рабочего клеевого раствора (Разиньков Е.М. Технология и оборудование клееных материалов и древесных плит [Текст]: учеб. пособие / Е.М.Разиньков, B.C.Мурзин, Е.В.Контеева; Фед. агентство по образованию, ГОУ ВПО «ВГЛТА». - Воронеж, 2007, - 353 с., с.45, с.67, с.251). Предлагаемый способ достаточно энергоемок и требует постоянного нагрева рабочего клеевого раствора.
Исследования показали, что несмотря на полученные изменения вязкости путем нагрева рабочего клеевого раствора в момент его распыления происходит восстановление вязкости до первоначального состояния, что является существенным недостатком способа.
Изобретение решает задачу снижения вязкости клея с длительным сохранением полученных параметров.
4
Достигается это тем, что в способе снижения вязкости клея, включающем операцию изменения его коллективной структуры, согласно изобретению клей предварительно обрабатывают в магнитном поле с напряженностью не менее 3×10А/м в течение 30 минут.
Способ осуществляют следующим образом. Между полюсами электромагнита помещают емкость с полимерным компонентом клея, количество которого равно расходу на смену, и подвергают магнитной обработке в течение 30 минут.
4
4
В результате воздействия на клей постоянного магнитного поля с напряженностью не менее 3×10А/м происходит снижение вязкости. Например, вязкость смолы КФ-Ж (карбамидоформальдегидная повышенной жизнеспособности) снижается на 33% по сравнению с гостированным значением вязкости, а смола КФ-МТ-15 (карбамидоформальдегидная малотоксичная) меняет свою вязкость на 58%. Увеличение напряженности выше 4×10 А/м не ведет к существенному снижению вязкости. Полученный результат сохраняется до 2-3 суток, после чего происходит восстановление первоначального значения (таблица 1).
Предлагаемый способ изменения вязкости может быть применен для ряда смол, например КФЖ, КФ-МТ-15, ПВА, Супротерм 436 и др.
В таблице 2 и 3 приведены результаты испытаний по определению вязкости на вискозиметре ВЗ-4 с использованием смолы КФ-Ж и КФ-МТ-15 в зависимости от напряженности магнитного поля.
Таблица 1
Изменение вязкости клеевой композиции КФ-МТ-15 от времени выдержки в магнитном поле
№ опыта
Время после обработки, сутки
Напряженность поля, 10<sup>4</sup> А/м
Вязкость клея, с по ВЗ-4
Уменьшение в процентах
1
0
0
93
0
2
0
0
93
0
3
0
10
40
57
4
0
10
41
56
5
1
10
43
53,8
6
1
10
44
52,7
7
2
10
55
52,7
8
2
10
56
39,8
9
3
10
63
32,3
10
3
10
62
33,4
11
4
10
75
19,4
12
4
10
75
19,4
13
5
10
84
9,7
14
5
10
85
8,6
Таблица 2
Зависимость вязкости клея КФЖ от напряженности магнитного поля
№ опыта
Напряженность поля, 10<sup>4</sup> А/м
Вязкость клея, с по ВЗ-4
Уменьшение в процентах
1
0
119
0
2
0
118
0
3
1
118
0
4
1
118
0
5
2
118
0
6
2
118
0
7
3
80
32,8
8
3
82
31,1
9
4
81
32
10
4
82
31,1
11
5
80
32,8
12
5
81
32
13
6
81
32
14
6
82
31,1
15
7
82
31,1
16
7
81
32
17
8
82
31,1
18
8
83
30,3
19
9
80
32,8
20
9
81
32
21
10
83
30,3
22
10
80
32,8
Таблица 3
Зависимость вязкости клея КФ-МТ-15 от напряженности магнитного поля
№ опыта
Напряженность поля, 10<sup>4</sup> А/м
Вязкость клея, с по ВЗ-4
Уменьшение в процентах
1
0
93
0
2
0
93
0
3
1
93
0
4
1
94
0
5
2
90
0
6
2
91
0
7
3
40
57
8
3
40
57
9
4
41
56
10
4
40
57
11
5
39
58,1
12
5
41
56
13
6
40
57
14
6
41
56
15
7
43
53,8
16
7
40
57
17
8
41
56
18
8
42
54,1
19
9
43
53,8
20
9
39
58,1
21
10
40
57
22
10
41
56